(57)【要約】【課題】  一般の紙・板紙抄紙機を用いて、非接触型ＩＣタグを用紙基材に漉き込む時に非接触型ＩＣタグの機能停止を生ずることなく、一般の紙・板紙の用紙品質と同等の紙くせ・カールのない印刷品質の良好な非接触型ＩＣタグを漉き込んだ用紙を提供する。  【解決手段】  本発明に係る非接触型ＩＣタグが漉き込まれた用紙は、一層からなる用紙基材の紙層内に、又は二層以上からなる多層用紙基材を構成する紙層のうち少なくとも一つの紙層内に、非接触型ＩＣタグが漉き込まれてなり、用紙基材又は多層用紙基材のＪＩＳ  Ｐ  ８１２２：２００４で規定されるステキヒト法によるサイズ度が０．００９３×（坪量）＾２．００秒以上である。【選択図】図１
2005350823.tif 000002
【特許請求の範囲】
【請求項１】
一層からなる用紙基材の紙層内に、又は二層以上からなる多層用紙基材を構成する紙層のうち少なくとも一つの紙層内に、非接触型ＩＣタグが漉き込まれてなり、前記用紙基材又は前記多層用紙基材のＪＩＳ  Ｐ  ８１２２：２００４で規定されるステキヒト法によるサイズ度が０．００９３×（坪量）＾２．００秒以上であることを特徴とする非接触型ＩＣタグが漉き込まれた用紙。
【請求項２】
一層からなる用紙基材の紙層内に、又は二層以上からなる多層用紙基材を構成する紙層のうち少なくとも一つの紙層内に、非接触型ＩＣタグが漉き込まれてなり、抄紙機の各加圧装置の加圧が線圧０ｋｇｆ／ｃｍを超えて４５ｋｇｆ／ｃｍ以下として製造され、前記用紙基材又は前記多層用紙基材のＪＩＳ  Ｐ  ８１２２：２００４で規定されるステキヒト法によるサイズ度が０．００９３×（坪量）＾２．００秒以上であることを特徴とする非接触型ＩＣタグが漉き込まれた用紙。
【請求項３】
前記用紙基材又は前記多層用紙基材のＪＩＳ  Ｐ  ８１３３：１９９８で規定される冷水抽出ｐＨが６．２を超え、且つ、前記用紙基材又は前記多層用紙基材の全塩素含有量が４００ｐｐｍ以下であり、且つ、前記用紙基材又は前記多層用紙基材のＪＩＳ  Ｐ  ８１４４：１９９８で規定される水溶性塩化物含有量が８０ｐｐｍ以下であることを特徴とする請求項１又は２記載の非接触型ＩＣタグが漉き込まれた用紙。
【請求項４】
主に顔料と接着剤からなる塗被組成物が片面及び／又は両面に片面塗被量５〜１５ｇ／ｍ２で塗被されていることを特徴とする請求項１、２又は３記載の非接触型ＩＣタグが漉き込まれた用紙。
【請求項５】
前記非接触型ＩＣタグは、単品で若しくは該非接触型ＩＣタグを貼着したテープと共に前記紙層内の所定の一定の位置に漉き込まれてなることを特徴とする請求項１、２、３又は４記載の非接触型ＩＣタグが漉き込まれた用紙。
【請求項６】
抄紙機のワイヤーパートのワイヤー上で形成途中の紙料マットの中に非接触型ＩＣタグを漉き込む工程を有し、前記抄紙機の各加圧装置の加圧を線圧０ｋｇｆ／ｃｍを超えて４５ｋｇｆ／ｃｍ以下としたことを特徴とする非接触型ＩＣタグが漉き込まれた用紙の製造方法。
【請求項７】
用紙基材又は多層用紙基材のＪＩＳ  Ｐ  ８１２２：２００４で規定されるステキヒト法によるサイズ度が０．００９３×（坪量）＾２．００秒以上となる量のサイズ剤を添加する工程を有することを特徴とする請求項６記載の非接触型ＩＣタグが漉き込まれた用紙の製造方法。
【請求項８】
前記非接触型ＩＣタグを漉き込む工程は、細長状の連続テープに所定間隔をおいて貼着された前記非接触型ＩＣタグを該連続テープと共に、前記形成途中の紙料マットの中に漉き込む工程であることを特徴とする請求項６又は７記載の非接触型ＩＣタグが漉き込まれた用紙の製造方法。
【請求項９】
前記非接触型ＩＣタグを漉き込む工程は、非接触型ＩＣタグ導入管の先端を前記形成途中の紙料マットの中に配置し、水若しくは希釈紙料をキャリアとして所定間隔ごとに前記非接触型ＩＣタグを漉き込む工程であることを特徴とする請求項６、７又は８記載の非接触型ＩＣタグが漉き込まれた用紙の製造方法。
【請求項１０】
前記抄紙機は多層抄き抄紙機であり、且つ、前記非接触型ＩＣタグを漉き込む工程は、紙幅方向で相隣り合う前記非接触型ＩＣタグを異なる紙層内に漉き込む工程であることを特徴とする請求項６、７、８又は９記載の非接触型ＩＣタグが漉き込まれた用紙の製造方法。
【請求項１１】
前記紙料は、原料パルプ繊維としてＥＣＦ漂白化学パルプを用いた中性抄紙紙料であることを特徴とする請求項６、７、８、９又は１０記載の非接触型ＩＣタグが漉き込まれた用紙の製造方法。
【発明の詳細な説明】
【技術分野】
【０００１】
本発明は電波を用いてデータの読み出しや書き込みを行い、非接触で対象物を自認する技術（ＲＦＩＤ  Ｒａｄｉｏ  Ｆｒｅｑｕｅｎｃｙ  Ｉｄｅｎｔｉｆｉｃａｔｉｏｎ）に関する。更に詳細すれば、ＲＦＩＤを用いたデバイスである非接触型ＩＣタグを紙の紙層内に漉き込んだ用紙及びその製造方法に関する。
【背景技術】
【０００２】
図書館、交通機関等の種々の公共施設その他施設において、利用者の確認や識別のための通行証、保険証、会員登録証等のカード内に、情報量の増大や記録の書き換え等に対応するために、アンテナコイルやコンデンサ等の共振回路とＩＣチップを実装した非接触型ＩＣタグを封入したものが用いられている。この様なＩＣカード基材としては通常ポリエステル樹脂、ＡＢＳ樹脂又は塩化ビニル樹脂等のプラスチックが主に用いられている。
【０００３】
これらＩＣカードの汎用性を進めるにあたり、カードの薄型化や低コスト化が求められている。この様な観点から、印刷等の加工処理の容易さ、コストの大幅な低減等の要求から紙製のＩＣカードが提案されている。
【０００４】
例えば、カード用紙に非接触型ＩＣダグを挟み貼り合わせしたもの（例えば、特許文献１参照。）や、更に該カード用紙表面に導電性インクを用いアンテナパターンを印刷したものが提案されている（例えば、特許文献２参照。）。
【０００５】
また、前記紙製のＩＣカードの非接触型ＩＣタグの張り替え等による偽造防止を目的に、用紙を抄造する際にＩＣタグを用紙の層間に漉き込んだ紙製のＩＣカード（例えば、特許文献３又は４参照。）や、紙層内に漉き込んだ偽造防止用紙（例えば、特許文献５又は特許文献６参照。）等が提案されている。
【０００６】
また、非接触型ＩＣタグも薄物化が図られており、厚さ６０〜７０μｍの非接触型ＩＣタグ（特許文献７参照）も提案されている。
【０００７】
【特許文献１】特開２００３−８５５１８号公報
【特許文献２】特開２００３−８５５１０号公報
【特許文献３】特開２００３−５８８５６号公報
【特許文献４】特開２００４−１０２３５３号公報
【特許文献５】特開２００２−３１９００６号公報
【特許文献６】特開２００４−１３９４０５号公報
【特許文献７】特開２００２−４９９０１号公報
【発明の開示】
【発明が解決しようとする課題】
【０００８】
従来の抄紙時に非接触型ＩＣタグを紙層間に漉き込んだ紙製ＩＣカードは漉き込んだ用紙の表面にＩＣタグによる膨らみ又は光沢のムラが発生した。これにより、ＩＣタグの存在が目視され、表面平滑性が劣り、印刷適性や意匠性に劣り、また、耐水性や寸法安定性が劣り、実用的には大きな障害があった。
【０００９】
また、従来の非接触型ＩＣタグを紙層内に漉き込んだ紙製ＩＣカードは、紙層内にＩＣタグを漉き込むに当たりワイヤー上に形成された紙料マットに歪みを生じさせたり、最終用途をカード大の寸法等の比較的小さな用途を対象とした場合、非接触型ＩＣタグを抄紙機の幅方向の紙層内に頻度を密にして漉き込まざるをえず、インレット、バット、乃至ポンド内の希釈紙料の流れを塞いだり、乱したり、汚れを発生させたりして、用紙の地合不良、筋及び汚れを発生させ、表面平滑性、印刷適性や意匠性を低下させ、また、耐水性や寸法安定性が劣り、実用的には大きな障害があった。
【００１０】
また、紙製のＩＣカード又は偽造防止印刷用紙においては、長期使用時におけるＩＣタグの金属腐食等による受発信機能の停止が心配されている。
【００１１】
また、一般の紙・板紙の抄紙機で非接触型ＩＣタグをただ単に漉き込んで用紙を製造した場合、用紙に漉き込んだ非接触型ＩＣタグに受発信機能停止トラブルが頻発し、ＩＣタグの欠番を生ずるという大きな問題のあることを見出した。
【００１２】
そこで本発明の第１の目的は、非接触型ＩＣタグを破壊することなしに紙層内に漉き込むことで、用紙の表面にＩＣタグによる膨らみ又は光沢のムラの発生を抑止した用紙を提供することである。すなわち、ＩＣタグの存在が目視されることがなく、表面平滑性、印刷適性や意匠性に優れ、また、耐水性や寸法安定性に優れた実用的な用紙を提供することである。また、本発明の第２の目的は、非接触型ＩＣタグを紙層内に漉き込んだ用紙の製造方法であって、一般的な紙・板紙抄紙機の大幅な変更をすることがなく、また非接触型ＩＣタグを破壊することがなく、用紙とした後も安定して非接触型ＩＣタグが作動しうる用紙の製造方法を提供することである。
【課題を解決するための手段】
【００１３】
即ち、本発明に係る非接触型ＩＣタグが漉き込まれた用紙は、一層からなる用紙基材の紙層内に、又は二層以上からなる多層用紙基材を構成する紙層のうち少なくとも一つの紙層内に、非接触型ＩＣタグが漉き込まれてなり、前記用紙基材又は前記多層用紙基材のＪＩＳ  Ｐ  ８１２２：２００４で規定されるステキヒト法によるサイズ度（以下、「ステキヒトサイズ度」という）が０．００９３×（坪量）＾２．００秒以上であることを特徴とする。また、本発明に係る非接触型ＩＣタグが漉き込まれた用紙は、一層からなる用紙基材の紙層内に、又は二層以上からなる多層用紙基材を構成する紙層のうち少なくとも一つの紙層内に、非接触型ＩＣタグが漉き込まれてなり、抄紙機の各加圧装置の加圧が線圧０ｋｇｆ／ｃｍを超えて４５ｋｇｆ／ｃｍ以下として製造され、前記用紙基材又は前記多層用紙基材のＪＩＳ  Ｐ  ８１２２：２００４で規定されるステキヒト法によるサイズ度が０．００９３×（坪量）＾２．００秒以上であることを特徴とする。紙層内に非接触型ＩＣタグを漉き込むことで、紙層間にそれを漉き込んだ場合と比較してＩＣタグによる膨らみ又は光沢のムラの発生が少ない。ここで、用紙基材又は多層用紙基材のＪＩＳ  Ｐ  ８１２２：２００４で規定されるステキヒトサイズ度を０．００９３×（坪量）＾２．００秒以上とすることで紙厚の戻りもなく、非接触型ＩＣタグの紙中の存在がより明らかとならず、偽造防止乃至意匠性に優れる。なお、用紙基材又は多層用紙基材の用語が表す意味としては、顔料を含んだ塗被組成物を表面に塗工した塗工紙における用紙基材の部分又は多層用紙基材の部分を含む。もちろん非塗工紙の用紙基材の部分又は多層用紙基材の部分を含む（以下同じ）。
【００１４】
本発明に係る非接触型ＩＣタグが漉き込まれた用紙では、前記用紙基材又は前記多層用紙基材のＪＩＳ  Ｐ  ８１３３：１９９８で規定される冷水抽出ｐＨが６．２を超え、且つ、前記用紙基材又は前記多層用紙基材の全塩素含有量が４００ｐｐｍ以下であり、且つ、前記用紙基材又は前記多層用紙基材のＪＩＳ  Ｐ  ８１４４：１９９８で規定される水溶性塩化物含有量が８０ｐｐｍ以下であることが好ましい。これらの条件を全て満たす中性用紙の紙層内に非接触型ＩＣタグを配置することにより、非接触型ＩＣタグを安定させて作動しうる環境とするものである。特に封止剤により封止されてない絶縁フィルムに、アンテナコイル、配線パターン、ＩＣチップ等が実装されたままの非接触型ＩＣタグ、及びアンテナ内蔵型ＩＣタグの場合に有効である。
【００１５】
本発明に係る非接触型ＩＣタグが漉き込まれた用紙では、主に顔料と接着剤からなる塗被組成物が片面及び／又は両面に片面塗被量５〜１５ｇ／ｍ２で塗被されている用紙が含まれる。用紙の印刷適性及び意匠性をより高めることができる。
【００１６】
本発明に係る非接触型ＩＣタグが漉き込まれた用紙では、前記非接触型ＩＣタグは、単品で若しくは該非接触型ＩＣタグを貼着したテープと共に前記紙層内の所定の一定の位置に漉き込まれてなる場合を含む。非接触型ＩＣタグ単品でも或いはテープをガイドとしても、所定位置に非接触型ＩＣタグが配置されることとなる。
【００１７】
本発明に係る非接触型ＩＣタグが漉き込まれた用紙の製造方法は、抄紙機のワイヤーパートのワイヤー上で形成途中の紙料マットの中に非接触型ＩＣタグを漉き込む工程を有し、前記抄紙機の各加圧装置の加圧を線圧０ｋｇｆ／ｃｍを超えて４５ｋｇｆ／ｃｍ以下としたことを特徴とする。形成途中の紙料マットの中に非接触型ＩＣタグを漉き込むことで、紙層に歪みを生じることなく容易に紙層内に非接触型ＩＣタグを入れることができ、また、非接触型ＩＣタグの破壊を防ぐことができる。
【００１８】
本発明に係る非接触型ＩＣタグが漉き込まれた用紙の製造方法では、用紙基材又は多層用紙基材のＪＩＳ  Ｐ  ８１２２：２００４で規定されるステキヒト法によるサイズ度が０．００９３×（坪量）＾２．００秒以上となる量のサイズ剤を添加する工程を有することが好ましい。紙厚の戻りもなく、非接触型ＩＣタグの紙中の存在が明らかとならず、偽造防止乃至意匠性に優れた用紙ができる。
【００１９】
本発明に係る非接触型ＩＣタグが漉き込まれた用紙の製造方法では、前記非接触型ＩＣタグを漉き込む工程は、細長状の連続テープに所定間隔をおいて貼着された前記非接触型ＩＣタグを該連続テープと共に前記形成途中の紙料マットの中に漉き込む工程であることが好ましい。用紙基材の紙層内に正確に所定間隔空けて非接触型ＩＣタグを漉き込むことができる。これにより、例えば非接触型ＩＣタグを備えたカードを製造する場合には、廃棄される用紙基材を少なくすることができる。
【００２０】
本発明に係る非接触型ＩＣタグが漉き込まれた用紙の製造方法では、前記非接触型ＩＣタグを漉き込む工程は、非接触型ＩＣタグ導入管の先端を前記形成途中の紙料マットの中に配置し、水若しくは希釈紙料をキャリアとして所定間隔ごとに前記非接触型ＩＣタグを漉き込む工程であることが好ましい。前記連続テープを用いて非接触型ＩＣタグを漉き込む場合は勿論のこと、非接触型ＩＣタグを単体で形成途中の紙料マットの中に漉き込む場合においても、所望の場所から一定時間をおいて漉き込むことにより、正確に一定間隔をあけて紙層に歪みを生ぜずに非接触型ＩＣタグを漉き込むことができる。
【００２１】
また、本発明に係る非接触型ＩＣタグが漉き込まれた用紙の製造方法では、前記抄紙機は多層抄き抄紙機であり、且つ、前記非接触型ＩＣタグを漉き込む工程は、紙幅方向で相隣り合う前記非接触型ＩＣタグを異なる紙層内に漉き込む工程である場合を含む。完成品であるカードの大きさが小さい場合など、非接触型ＩＣタグを高密度で漉き込む必要がある場合、非接触型ＩＣタグ導入管同士の間隔を広げることができる。これにより、ポンド又はバット内に送り込まれた希釈紙料の水流を塞ぎ、乱すこともなく、用紙を厚薄、筋等を生じさせ地合の極めて劣ったものとなることもない。また、非接触型ＩＣタグ導入管に紙料が堆積し、粕、汚れとなって用紙を汚すこともない。
【００２２】
本発明に係る非接触型ＩＣタグが漉き込まれた用紙の製造方法では、前記紙料は、原料パルプ繊維としてＥＣＦ漂白化学パルプを用いた中性抄紙紙料であることが好ましい。酸に弱い非接触型ＩＣタグを安定させて作動しうる環境とするものである。特に封止剤により封止されてない絶縁フィルムに、アンテナコイル、配線パターン、ＩＣチップ等が実装されたままの非接触型ＩＣタグ、及びアンテナ内蔵型ＩＣタグの場合に有効である。
【発明の効果】
【００２３】
本発明は、一層からなる用紙基材の紙層内に又は二層以上からなる多層用紙基材で構成する紙層のうち少なくとも一つの紙層内に非接触型ＩＣタグを漉き込んだ用紙であり、一般の印刷用紙と同等の表面性と紙層の均一性を有するので印刷適性並びに意匠性に優れる。さらに、寸法安定性並びに耐水性に優れるので実用的である。また、本発明に係る非接触型ＩＣタグが漉き込まれた用紙の製造方法においては、一般的な紙・板紙抄紙機の大幅な変更をすることがなく、また非接触型ＩＣタグを破壊することがない。さらに用紙とした後も非接触型ＩＣタグが機能停止、それによる該ＩＣタグの欠番を生じる恐れがない。
【発明を実施するための最良の形態】
【００２４】
以下、本発明について実施形態を示してさらに詳細に説明するが、本発明はこれらの記載に限定して解釈されることはない。図１は、本実施形態に係る非接触型ＩＣタグが漉き込まれた用紙の一形態を示す断面概略図であって、（ａ）は１層の紙層からなる用紙の場合、（ｂ）は多層の紙層からなる用紙の場合である。本発明に係る非接触型ＩＣタグが漉き込まれた用紙は、図１（ａ）に示すように一層の紙層１３からなる用紙基材の紙層内に非接触型ＩＣタグ１が漉き込まれてなる。或いは、図１（ｂ）に示すように二層以上の紙層からなる多層用紙基材を構成する紙層１３ａ，１３ｂ，１３ｃのうち少なくとも一つの紙層内３ｂに非接触型ＩＣタグ１が漉き込まれてなる。紙層に歪みを生ずることなく非接触型ＩＣタグは紙層内に漉き込まれる。
【００２５】
紙層内に漉き込まれる非接触型ＩＣタグは、例えば、ＰＥＴ，ＰＥＮ，ＰＩ等からなる厚さ５〜１５μｍの絶縁フィルムの片面に厚さ１８〜５０μｍの銅、アルミニウム等の金属層が積層されてなる積層板をパターニングして、アンテナコイルと配線パターンを形成し、フイルムコンデンサー、ＩＣチップを実装し一体化したもの、又は更にこれらをエポキシ樹脂等の熱硬化性樹脂、ポリエステル等のホットメルト樹脂で封止した厚さ６０〜７０μｍのＩＣダグがある。また、ＩＣチップ上にアンテナコイルを設けたコイルオンチップ乃至アンテナ内蔵型ＩＣタグも含まれる。また、本実施形態に係る非接触型ＩＣタグが漉き込まれた用紙には、前記の絶縁フィルムにアンテナコイルのみを設けた共振タグ又はワイヤー状のアンテナが漉き込まれている場合も含まれる。
【００２６】
以下、本実施形態に係る非接触型ＩＣタグが漉き込まれた用紙の製造方法を説明しつつ、当該用紙の特徴についてあわせて説明する。
【００２７】
本実施形態に係る非接触型ＩＣタグが漉き込まれた用紙の製造方法では、一般的な紙及び板紙が製造されている抄紙機を大幅な変更をすることなく非接触型ＩＣダグを紙料マット形成途中の紙層内に漉き込むことに係る発明である。そして、その後の製紙工程において非接触型ＩＣタグを破壊せずに、用紙化する必要がある。一般的な紙及び板紙の抄紙機のフローを図２に示した。本フローに基づき、主に非接触型ＩＣタグの破壊の大きな要因である各パートにおける紙に負荷される加圧状況について説明する。
【００２８】
先ず、紙料調整において主原料であるパルプ等繊維と、サイズ剤、硫酸バンド、填料、染料等の薬品類が混合され、紙乃至板紙の紙料が３％程度の濃度に調整される。
【００２９】
この紙料は濃度０．１〜０．６％に希釈され、所定の坪量の紙に相当する規定量がウェットパートに送られワイヤーで漉き取られる。紙料を漉き取る方式はワイヤーの形式により大きく分けて長網、円網、傾斜の３種類があり、単独又は組み合わせて採用されている。本パートはワイヤーパートとも云われる。本パートの出口の湿紙水分は９０％前後である。
【００３０】
次に、９０％前後の水分の湿紙はプレスパートに送られ、次段の加熱による乾燥の効率を高めるために、ゆっくりと絞られる。本プレスパートは湿紙の脱水を主目的とするが、湿紙表面は粗であり、ワイヤマークやフェルトマークもあり、これらを矯正してより平滑なものにし、また成紙の密度を高め、物理的強度を高めることもその機能としている。プレスパートに入ってくる湿紙水分は９０％前後と高水分であるため、そのままの状態で急激に加圧すると、湿紙の潰れ、膨れ、層間剥離等色々のトラブルを生ずるため、２〜４段のベビープレスで徐々に脱水され、４〜５基のサクションロール、グルーブドロール等のメインプレスで脱水される。プレスパート出口の湿紙水分は５２〜６０％程度である。一般的紙及び板紙製造におけるプレスパートのプレスの線圧（ｋｇｆ／ｃｍ）と湿紙水分を表１に示す。一般的な紙及び板紙の製造においては最大１１０ｋｇｆ／ｃｍのプレス線圧で湿紙が絞られている。なお、表１には、加圧パターンを２通り例示した。
【表１】
2005350823.tif 000003
【００３１】
次に、ドライパートにおいてプレスパート出口の水分５２〜６０％程度の湿紙は成紙水分５％程度まで乾燥される。本パートは蒸気により表面温度が１００〜１３５℃程度に熱せられているシリンダードライヤー又はヤンキードライヤーからなる。ドライパートの途中には、紙の表面強度を増強するする目的で澱粉やＰＶＡ（ポリビニルアルコール）等紙力増強剤の３〜１０％濃度の溶液を紙に塗布するサイズプレスが設けられている。通常３０〜４０ｋｇｆ／ｃｍ程度の線圧で紙に紙力増強剤の溶液が塗布されている。
【００３２】
紙水分５％程度に乾燥されドライヤーパートを出てきた紙は、まだ表面が粗く、その組織も柔らかであることから、表面を平滑にし、組織を緻密にし、所定の紙厚にする目的でカレンダー処理される。一般に外表面に硬度の高いチルド層を設けたチルドロールが用いられている。又、弾性ロールを用いたソフトカレンダーも用いられている。通常５５〜６５ｋｇｆ／ｃｍ程度の線圧で処理されている。
【００３３】
カレンダーパートまでの紙は連続した紙で作られてきているが、抄紙機の最終段でこの連続した紙はそのまま巻き取られたり（リール）、そのまま平判に指定の寸法に断裁されたりする（カッター）。また、そのまま巻き取られたリールは再度ワインダーで指定の幅の小巻ロールやカッターにより指定の寸法の平判に断裁される。
【００３４】
この様に一般の紙・板紙の抄紙機には、湿紙の脱水を図るために、或いは、印刷適性付与のための紙表面の平滑性向上や紙厚の均一性を図るために各種の紙を加圧する設備が設けられている。一般の紙・板紙抄紙機で単に非接触型ＩＣタグを紙に漉き込むと、加圧によるＩＣチップそのものの破壊又は非接触型ＩＣタグのアンテナコイルとＩＣチップの接点の破壊等により非接触型ＩＣタグの機能障害が生じる。非接触型ＩＣタグの機能障害を生ずることなく、非接触型ＩＣタグを漉き込んだ用紙を得るには、抄紙機の各加圧装置の加圧を各加圧設備の加圧を線圧０ｋｇｆ／ｃｍを超えて４５ｋｇｆ／ｃｍ以下にすることが必要であることを見出した。さらにこの条件に加えて通常の紙・板紙製造時の線圧の７０％以下とすると良い。一方、本発明の非接触型ＩＣタグを漉き込んだ用紙の印刷適性、特に印刷平滑性を、一般的な印刷用紙・板紙の品質と同等レベルの品質に維持するには、特にプレスパートの各プレスの線圧を一般的紙・板紙の平常生産時における線圧の０％超、即ちプレスパートの各加圧装置を空通しするのではなく若干でも加圧する、好ましくは３０％以上の線圧で加圧することが必要であることを見出した。即ち、一般の紙・板紙抄紙機の改造をすることなく、漉き込んだ非接触型ＩＣタグに機能停止のトラブルが発生せず、且つ、一般の紙・板紙と同等の印刷適性を得るには、一般の紙・板紙抄紙機に用いられている加圧装置の線圧を０ｋｇｆ／ｃｍを超えて４５ｋｇｆ／ｃｍ以下とすることで達成できることを見出した。さらにこの条件に加えて各加圧設備の加圧を０％超から７０％以下、好ましくは３０％以上から７０％以下とすると良い。
【００３５】
また、現在提供されている非接触型ＩＣタグの厚さは６０〜１５０μｍであるが、この厚みは用紙の坪量とすると５０〜１３０ｇ／ｍ２に匹敵する。図３に示したように、積層される湿紙（水分９０％前後）の層間に非接触型ＩＣタグを漉き込んだ場合、該ＩＣタグが漉き込まれた箇所は、ＩＣタグが漉き込まれてない箇所に比較して紙層の密度が高くなり、その結果該箇所のみの光沢が高くなる。また、前記積層された紙の耐水性が特に弱い場合、紙厚の戻りが生じ非接触型ＩＣタグの漉き込まれた箇所のみ紙厚が厚くなる。一方、図４に示したように、紙料マット形成途中の試料マット内に非接触型ＩＣタグを漉き込んだ場合は、非接触型ＩＣタグが漉き込まれた箇所とそうでない箇所の紙層密度に殆ど差が生ぜす、紙層に歪みを生ずることがない。更に、非塗工紙或いは顔料を含んだ塗料を塗被する前の紙のＪＩＳ  Ｐ  ８１２２：２００４で規定されるステキヒトサイズ度を０．００９３×（坪量）＾２．００秒以上、好ましくは０．０２１２×（坪量）＾１．９０秒以上とすることで、紙厚の戻りもなく、且つ、非接触型ＩＣタグの紙中の存在が明らかとならないため、偽造防止乃至意匠性に優れた非接触型ＩＣタグを漉き込んだ用紙を得ることができた。なお、前記式内の「坪量」は特に断らない限り、一層からなる用紙基材の場合は「非塗工紙の一層の坪量」を表し、二層以上からなる多層用紙基材の場合は「非塗工紙の全坪量」を表す。
【００３６】
また、紙製ＩＣカードにおいては、耐水性が弱く、寸法安定性に劣り、紙くせ及びカールが発生するという課題があった。非塗工紙或いは顔料を含んだ塗被組成物を塗被する前の紙のＪＩＳ  Ｐ  ８１２２：２００４で規定されるステキヒトサイズ度を０．００９３×（坪量）＾２．００秒以上、好ましくは０．０２１２×（坪量）＾１．９０秒以上とすることで、非塗被紙及び塗被紙のカール乃至紙くせのない非接触型ＩＣタグを漉き込んだ紙を得ることができた。
【００３７】
更に、一般の塗被紙・板紙の製造に用いられている塗被装置を用いて非接触型ＩＣタグを漉き込んだ用紙に主に顔料と接着剤からなる塗被組成物を片面及び／又は両面に片面塗被量５〜１５ｇ／ｍ２塗被することで該用紙の印刷適性及び意匠性をより高めることができた。該用紙への塗被組成物の塗被は、ロールコーター、グラビアコーター、ダイコーター、カーテンコーター、スプレーコーター、ブレードコーター、ロッドコーター（バーコーター）、ノッチバーコーター、エアードクターコーター等が使用できる。より好ましくは、非接触方式のダイコーター、カーテンコーター、スプレーコーター、エアードクターコーター等が好ましい。
【００３８】
また、特に封止剤により封止されてない絶縁フィルムにアンテナコイル、配線パターン、ＩＣチップ等が実装されたままの非接触型ＩＣタグ、及びアンテナ内蔵型ＩＣタグの場合、原料紙料の条件により非接触型ＩＣタグの機能に障害を及ぼすことを見出した。抄紙時における該ＩＣタグの機能障害の防止及び該ＩＣタグの漉き込まれた用紙の長期使用時における該ＩＣタグの機能障害を防ぐ為には、非塗工紙或いは顔料を含んだ塗料を塗被してない紙、すなわち用紙基材又は多層用紙基材のＪＩＳ  Ｐ  ８１３３：１９９８で規定される冷水抽出ｐＨが６．２を超えることが好ましい。さらにこのｐＨを９以下、より好ましくはｐＨを８以下とすることが良い。このｐＨが９を超えると、アルカリ填料及び薬品によりパルプ繊維への紙力向上剤及びサイズ剤の定着が阻害され、その結果、強度及びサイズ度の発現が阻害さる。特に本発明の様な高サイズ度を要求する場合、冷水抽出ｐＨが９以下、より好ましくは８以下が良い。また非塗工紙或いは顔料を含んだ塗料を塗被してない紙、すなわち用紙基材又は多層用紙基材の全塩素含有量が４００ｐｐｍ以下、好ましくは２００ｐｐｍ以下であることが好ましい。さらに、非塗工紙或いは顔料を含んだ塗料を塗被してない紙、すなわち用紙基材又は多層用紙基材のＪＩＳ  Ｐ  ８１４４：１９９８で規定される水溶性塩化物含有量が８０ｐｐｍ以下、好ましくは５０ｐｐｍ以下を満足する紙料配合であることが必要であることを見出した。
【００３９】
次に非接触型ＩＣタグを紙層内の定位置に漉き込む方法を以下に説明する。非接触型ＩＣタグは非接触型ＩＣタグ自体をそのままで又はＰＰ，ＰＥ及びＰＥＴ等のフィルム或いは不織布等のシート材をスリットした細いテープに非接触型ＩＣタグを所定間隔に貼り付ける。この非接触型ＩＣタグが貼り付けられたテープを水又は希釈紙料をキャリアとして非接触型ＩＣタグ導入管を通じてワイヤー上の紙料マット形成途中で紙料マット中に漉き込む。紙層内の定位置に非接触ＩＣタグを漉き込むワイヤー形式としては、一層からなる用紙基材の紙層内に漉き込む場合は、図５記載の傾斜型ワイヤーを用い、二層以上からなる多層用紙基材を構成する紙層のうち少なくとも一つの紙層内に漉き込む場合は、図６（Ａ）又は（Ｂ）記載の円網型ワイヤーを用いる。尚、一層からなる用紙基材についても円網型を用いることが出来る。
【００４０】
図５に傾斜型ワイヤーを示した。傾斜型ワイヤーはワイヤー５の傾斜領域ａ上にインレット４から導入された０．１〜０．３％程度に希釈された紙料からなるポンド６が形成されている。傾斜型ワイヤーの紙料マットの形成は、ポンド６に対しワイヤーを介して反対側に設置したサクションボックス７乃至テーブルロール（図示してない）により脱水されることで希釈紙料ポンドのワイヤーａ領域において徐々に紙料マット８がワイヤー５上に形成され最終的に所定量の成紙坪量の紙料マット８となる。形成された紙料マット８はワイヤー５から分離され次工程のプレス工程へ送られる。
【００４１】
図５の傾斜型ワイヤーによる非接触型ＩＣタグの紙層内への漉き込みは、非接触型ＩＣタグ自体をそのまま単体１０で又は非接触型ＩＣタグをテープに貼り付けたテープ１０で非接触型ＩＣタグ導入管９を通じて紙料マット形成の途中で紙層内に漉き込む。非接触型ＩＣタグを紙料マット８内の紙の厚さ方向中央部に確実に漉き込むためには、非接触型ＩＣタグ導入管９の先端を第二サクションボックス７又は多数本設置されてあるテーブルロール（図示してない）のインレット４側から１／３位置のテーブルロールの位置とすることが好ましい。
【００４２】
図６に円網型ワイヤーを示した。（Ａ）は順流型バットであり、（Ｂ）は逆流型バットを示す。２層以上からなる多層用紙基材を製造するには、これらのバットを多層用紙基材の漉き合わせ層数に応じたバット数を用いて漉き合わせる。
【００４３】
順流型バット（Ａ）では、０．１〜０．３％の希釈紙料はインレット４から導入され、円網型ワイヤー５の回転方向と同じ方向に流れ、余剰分はオーバーフロー口１２からオーバーフローして行く。この途中で円網内部のサクションにより円網ワイヤー５上に徐々に紙料マットが形成される。形成された紙料マット８は毛布１１に転移されてプレスパートへと送られる。順流型バット（Ａ）から作られる成紙は地合が良く、幅方向の坪量や厚さの分布が均一である。
【００４４】
一方逆流型バット（Ｂ）は、０．３〜０．６％希釈紙料の成紙坪量に相当する量が円網型ワイヤー５の回転と逆方向にインレット４から導入され、紙料マット８は希釈紙料がインレット４から導入され円網型ワイヤーの回転方向と逆流し流れ、更に円網型ワイヤーの回転方向と順流し流れる間に導入された紙料の全量が紙料マット８として円網型ワイヤー５上に形成される。形成された紙料マット８は毛布１１に転移されてプレスパートへと送られる。逆流型バット（Ｂ）は厚紙用の製造に適している。
【００４５】
図６の円網型ワイヤー（Ａ）乃至（Ｂ）による非接触型ＩＣタグの紙層内への漉き込みは、非接触型ＩＣタグ自体をそのまま単体１０で又は非接触型ＩＣタグをテープに貼り付けたテープ１０で非接触型ＩＣタグ導入管（図示してない）を通じて紙料マット８形成の途中で紙料マット内に漉き込む。非接触型ＩＣタグを紙層内の厚さ方向中央部に確実に漉き込むためには、鋭意検討の結果、非接触型ＩＣタグ導入管の先端を図６（Ａ）順流バット場合は５時から７時の間、図のａの位置に、（Ｂ）逆流バットの場合は７時から９時の間、図のｂの位置にすることが好ましいことがわかった。
【００４６】
非接触型ＩＣタグ導入管により紙料マット内に漉き込まれた非接触型ＩＣタグは、傾斜型ワイヤーの場合はサクションボックス又はテーブルロールの吸引、又は円網型ワイヤーの場合も円網ワイヤー内部からの吸引による希釈紙料の吸引脱水による紙料マット形成に伴う吸引力により自然に容易に抄紙機の幅方向及び流れ方向の定めた所定の位置に正確に漉き込まれた。
【００４７】
最終用途がカード寸法（幅５７ｍｍ×長さ８４ｍｍ）の非接触型ＩＣタグ漉き込み用紙を効率的に製造するには、用紙製造時の乾燥及び引っ張りによる紙の縮みを考慮して抄紙機の幅方向及び流れ方向の非接触型ＩＣタグの漉き込み間隔を決める必要があるが、抄紙機の幅方向においては最小５７ｍｍ間隔で、流れ方向においては最小８４ｍｍ間隔で非接触型ＩＣタグを密度高く紙層内に正確に漉き込む必要がある。特に、ワイヤーの幅方向は非接触型ＩＣタグ導入管を最小５７ｍｍ間隔で緻密に多数本設置しなければならい。このとき、非接触型ＩＣタグ導入管が、ポンド又はバット内に送り込まれた希釈紙料の水流を塞いだり乱したりして用紙に厚薄、筋等を生じさせ地合の極めて劣ったものとなるという問題が生じた。また、非接触型ＩＣタグ導入管に紙料が堆積し、粕、汚れとなって用紙を汚す原因となった。鋭意検討の結果、複数層に非接触型ＩＣタグを漉き込むことで１バット当たり挿入する非接触型ＩＣタグ導入管の本数を減らすことにより前記記載の問題を解決することができた。例えば、２台のバットを用い、２つの層に非接触型ＩＣタグを漉き込むことにより非接触型ＩＣタグ導入管の間隔は最小１１４ｍｍとなる。このように非接触型ＩＣタグ導入管の間隔を大きくすることで、非接触型ＩＣタグ導入管がバット中の希釈紙料の水流を乱すことなく、粕・汚れの発生もなかった。非接触型ＩＣタグ導入管の間隔を、用紙の地合を崩すことなく且つ汚れの発生もない間隔に設定し、また非接触型ＩＣタグを複数層に漉き込むことにより、カード寸法の様な小さな寸法の最終用途のものにも連続して効率よく対応させ、非接触型ＩＣタグを漉き込んだ用紙を得ることができた。
【００４８】
非接触型ＩＣタグ導入管の太さ及び断面の形状は、漉き込む非接触型ＩＣタグの形状に応じて適宜調整した方が非接触型ＩＣタグを一定の位置の漉き込むためにも、及び用紙の厚薄・筋等の発生を抑えるためにも好ましい。
【実施例】
【００４９】
以下に、実施例を挙げてさらに詳細に説明するが、本発明はこれらの実施例に限定されるものではない。以下の実施例及び比較例で用いた抄紙機のワイヤーパートの形式及び材料は以下の通りである。
【００５０】
＜ワイヤーパートの形式＞
図５  傾斜型ワイヤー
図６（Ａ）円網型ワイヤー（順流）、（Ｂ）円網型ワイヤー（逆流）、（Ｃ）円網型ワイヤーの組み合わせ例
【００５１】
＜紙料配合＞
表２に記載した紙料は一般紙・板紙に使用している紙料配合である。
【表２】
2005350823.tif 000004
【００５２】
＜塗被組成物、塗被装置及び塗被量＞
表３に塗被組成物、塗被装置及び塗被条件を示した。
【表３】
2005350823.tif 000005
【００５３】
＜非接触型ＩＣタグの種類と漉き込み形態＞
表４に非接触型ＩＣタグの種類と寸法を示した。
【表４】
2005350823.tif 000006
表５に非接触型ＩＣタグの漉き込み形態を示した。
【表５】
2005350823.tif 000007
【００５４】
また、以下の実施例及び比較例で実施した試験方法及びその評価基準は以下の通りである。
【００５５】
＜紙基材に漉き込んだ非接触型ＩＣタグの機能測定＞
非接触型ＩＣタグの機能の作動状況は株式会社日立製作所製の形式ＨＥ−ＭＵ３８０−ＭＭＰ２０１を用いて行った。非接触型ＩＣタグそのものを及びテープに貼り付けた非接触型ＩＣタグを用紙基材に漉き込む前に非接触型ＩＣタグをランダムに選択し、正常に機能している非接触型ＩＣタグを１０個選び、それらにマーキングし試験用非接触型ＩＣタグ（Ａ）とした。マーキングした試験用非接触型ＩＣタグ（Ａ）を用紙基材に漉き込んだ後に、再度これらの非接触型ＩＣタグの機能の作動を検査した。機能の停止した非接触型ＩＣタグの個数を確認した（Ｂ）。用紙基材に漉き込んだ非接触型ＩＣタグの機能停止頻度を（Ｂ）／（Ａ）で表した。
【００５６】
＜ステキヒトサイズ度＞
ＪＩＳ  Ｐ８１２２：２００４の紙及び板紙−サイズ度試験方法−ステキヒト法に準じて行った。
【００５７】
＜紙くせ・カール＞
非接触型ＩＣタグを漉き込んだ用紙をカード寸法（幅５４ｍｍ×長さ８５ｍｍ）にカットし、温度４０℃、湿度９０％ＲＨ、２４時間処理した直後、平らな金属盤上にカール面を上向きに据えて金属盤表面から最も浮いた箇所の距離をノギスで測定した。尚、はがき及び情報記録用紙を想定した実施例及び比較例においてもそれぞれの用途に対応した寸法にカットして、同様にして測定した。評価基準を表６に示した。
【表６】
2005350823.tif 000008
【００５８】
＜白紙及び印刷平面性＞
白紙平面性は非接触型ＩＣタグを漉き込んだ用紙を１／１０坪量判にカットしたものを温度４０℃、湿度９０％ＲＨ、２４時間処理した後、温度２３℃、湿度５０％ＲＨで２４時間調湿した後の白紙の表面を目視観察して評価した。印刷平面性は白紙平面性を観察した用紙をＲＩ―ＩＩＩ型印刷適性試験機（石川島産業株式会社製）を用い、プロセス印刷インキ紅（東洋インキ製造株式会社製）０．４ｍｌで、印刷圧力８．５ｍｍ、印刷速度６０ｒｐｍで印刷し印刷表面を目視で観察評価した。非接触型ＩＣタグの漉き込んでない白紙部分の面は紅インキで均一に印刷されていた。尚、はがき及び情報記録用紙を想定した実施例及び比較例においても同様にして測定した。表７に目視観察評価基準を示す。
【表７】
2005350823.tif 000009
【００５９】
＜ＲＩ強度（膨れ）＞
ＲＩ―ＩＩＩ型印刷適性試験機（石川島産業株式会社製）を用い、タックバリュウ１３のインキ（東洋インキ製造株式会社製）０．４ｍｌで、印刷圧力８．５ｍｍ、印刷速度６０ｒｐｍで非接触型ＩＣタグを漉き込んだ用紙の１／１０坪量判を印刷し、該用紙の膨れ状況を観察した。尚、はがき及び情報記録用紙を想定した実施例及び比較例においても同様にして測定した。評価基準を表８に示した。
【表８】
2005350823.tif 000010
【００６０】
＜紙の水抽出ｐＨ＞
ＪＩＳ  Ｐ８１３３：１９９８の紙，板紙及びパルプ−水抽出液ｐＨの試験方法に準じて行った。
【００６１】
＜紙中の全塩素含有量＞
試料を燃焼試験装置により燃焼させ、発生するガスを活性炭に吸着後、塩素分析装置にて全塩素量を測定した。塩素分析装置は三菱化学株式会社製ＴＯＸ―１０を用いた。
【００６２】
＜紙の水溶性塩化物含有量＞
ＪＩＳ  Ｐ８１４４：１９９８の紙，板紙及びパルプ−水溶性塩化物の分析方法に準拠して得られた抽出液をイオンクロマト法で行った。装置は日本ダイオネクス株式会社製ＤＸ３２０を用いた。
【００６３】
＜用紙の製造紙料配合による非接触型ＩＣタグの作動測定試験＞
１／１０坪量判にカットした非接触型ＩＣタグが漉き込まれた用紙を温度４０℃、湿度９０％ＲＨ、一週間処理し、温度２３℃、湿度５０％ＲＨで２４時間放置調湿した後、用紙に漉き込まれた非接触型ＩＣタグの作動を株式会社日立製作所製の形式ＨＥ−ＭＵ３８０−ＭＭＰ２０１を用いて測定した。処理前の用紙に漉き込まれた非接触型ＩＣタグの作動は正常に機能していたことを確認した。＜紙基材に漉き込んだ非接触型ＩＣタグの機能測定＞と同様の方法で用紙の処理前後の漉き込まれた非接触型ＩＣタグの機能停止頻度を表した。
【００６４】
本実施例及び比較例は最終用途としてカード（坪量２７０ｇ／ｍ２、寸法幅５４ｍｍ×長さ８５ｍｍ）、はがき（坪量１９０ｇ／ｍ２、寸法幅１００ｍｍ×長さ１４７ｍｍ）及び情報記録用紙（坪量８０ｇ／ｍ２、寸法幅２１０ｍｍ×長さ２９７ｍｍ）を想定して行った。
【００６５】
＜実施例１＞
表９〜表１１に抄紙機に設置されている加圧装置の加圧条件による漉き込んだ非接触型ＩＣタグの機能の作動状況と非接触型ＩＣタグが漉き込まれた用紙の品質について検討した結果を示した。
【表９】
2005350823.tif 000011
【表１０】
2005350823.tif 000012
【表１１】
2005350823.tif 000013
【００６６】
本検討は、ウェットパートとして図６（Ａ）円網型（順流）バット３台を用い、図６（Ｃ）に図示した様に配置したものを用い、紙料は＜紙料配合＞記載の紙料Ａを用い、全坪量は最終用途をカード用途に想定して一層坪量９０ｇ／ｍ２×三層の全坪量２７０ｇ／ｍ２で行い、非接触型ＩＣタグの漉き込みは中層にあたる第２バットで図６（Ａ）記載の方法で紙層内に漉き込んだ。抄速は５ｍ／ｍｉｎで行った。最終的に該用紙を＜塗被組成物、塗被装置及び塗被量＞に記載の条件で両面塗被した。漉き込みに使用した非接触型ＩＣタグ及び漉き込み形態は＜非接触型ＩＣタグの種類と漉き込み形態＞に記載したＩＣタグＸ及びＩＣタグＸを紙層内に漉き込む形態１で行った。ＩＣタグＸは樹脂で封止されてない非接触型ＩＣタグである。
【００６７】
ＩＣタグＸを第２バット目で紙層内に漉き込んだ方法を更に詳細すると、鋭意検討の結果、内側断面形状が２２ｍｍ×２ｍｍの非接触型ＩＣタグ導入管を用い、図６（Ａ）のａの箇所に非接触型ＩＣタグ導入管（図示してない）の先端をワイヤーの幅方向に１８４ｍｍの間隔で３本設置し、その導入管にワイヤーの回転速度とほぼ同速度でインレット１からバット内に供給されていると同じ希釈紙料を流しながら導入管に自動的に１．０８秒間隔で連続的にＩＣタグＸを落とし込むことによって紙層内に漉き込んだ。尚、非接触型ＩＣタグ導入管の隙間は１６１ｍｍであった。
【００６８】
比較としてＩＣタグＸの紙層間への漉き込みも行った。図６（Ｃ）のバット（Ｉ）と（ＩＩ）の２バットを用い、バット（ＩＩ）で漉かれ毛布に転移され運ばれてきた湿紙表面に手動で軽くＩＣタグＸを貼り付けた。その後バット（Ｉ）で漉かれた湿紙によってＩＣタグＸを挟み込み層間に漉き込んだ。全坪量は一層坪量１３５ｇ／ｍ２×二層の２７０ｇ／ｍ２で行った。
【００６９】
紙料配合Ａは、原料パルプ繊維としてＥＣＦ漂白化学パルプを用いた中性抄紙紙料であるが、＜紙料配合＞記載の一般の紙・板紙に使用している該紙料Ａと前記紙料Ａのサイズ剤添加量をほぼ５倍量増量しステキヒトサイズ度を更に高めた紙料Ａ５の２種類の紙料について検討した。
【００７０】
また、抄紙機の加圧装置の加圧条件は表９〜表１１に記載の通りであるが、プレスパートの加圧装置及びカレンダーの加圧条件は一般の紙・板紙の製造条件（１００％）から空通し（０％）の範囲で変更した。サイズプレス等その他加圧設備の加圧条件は特に変更しなかった。これらの線圧は全て４５ｋｇｆ／ｃｍ以下であった。
【００７１】
ＩＣタグＸの漉き込まれた連続した成紙は（非塗被紙）は工程トラブルもなくリールに巻き取られた。該巻き取りはエアードクターを設置した塗被装置で前記塗被組成物を片面１２ｇ／ｍ２（絶乾）で両面塗被して、塗被紙を得た。工程トラブルもなくＩＣタグＸの漉き込まれた連続した塗被紙が得られた。この様にして得られた非塗被紙と塗被紙について、非塗被紙のステキヒトサイズ度、並びに、非塗被紙と塗被紙の紙くせ・カール、白紙平面性、印刷面平面性及びＲＩ強度（膨れ）について評価した。その結果は表９〜表１１に記載した通りである。
【００７２】
結果は、次の通りである。
（１）漉き込まれたＩＣタグＸは所定の場所の紙層内に用紙の表面と平行に、且つワイヤー幅方向に整列して正確に漉き込まれていた。
（２）例えば、実施例１−１と比較例１−２との比較からわかるように、一般の紙・板紙抄紙機でＩＣタグＸの機能を維持しＩＣタグＸを漉き込んだ用紙を製造するには各加圧装置の線圧を４５ｋｇｆ／ｃｍ以下にしなければならない。実施例では、さらに各加圧装置の加圧条件を７０％以下としている。
（３）比較例１−１を参照すると、一般の紙・板紙製造に使用している紙料Ａをそのまま用いたＩＣタグＸ漉き込み用紙は、通常の紙・板紙製加圧条件においても紙くせ・カール、白紙・印刷面平面性、及びＲＩ強度（膨れ）が若干低下する。ステキヒトサイズ度は３５０秒であった。
（４）比較例１−１〜比較例１−５を参照すると、プレスパートの加圧を下げると用紙のステキヒトサイズ度が低下し、紙くせ・カール、白紙・印刷平面性が低下する。特に、塗被組成物の塗被により更に悪化する。塗被組成物の水による用紙の肌戻りによるものと考えられる。
（５）実施例１−１〜実施例１−３を参照すると、用紙のステキヒトサイズ度を８８３〜８９０秒としたことで、各加圧装置の加圧条件の線圧を０ｋｇｆ／ｃｍを超えて４５ｋｇｆ／ｃｍ以下にしても、紙くせ・カール、白紙・印刷面平面性及びＲＩ強度（膨れ）を一般の紙・板紙の品質レベルを確保出来た。但し、比較例１−７〜比較例１−９を参照すると、用紙のステキヒトサイズ度を８８３〜８８９秒としたとしてもプレスパートを空通しした場合は、非塗被紙の紙くせ・カール、白紙・印刷面平面性、及び非塗被紙及び塗被紙のＲＩ強度（膨れ）が不良であった。したがって、プレスパートでの加圧が必要である。
（６）比較例１−１０と比較例１−１１を参照すると、紙料Ａ５を用い、ＩＣタグＸを紙層間に漉き込んだ用紙も検討した。該用紙のステキヒトサイズ度は８８６〜８９２秒であった。該用紙は紙くせ・カール、白紙・印刷面平面性及びＲＩ強度（膨れ）ともに不良であった。白紙平面性はＩＣタグＸが漉き込まれた箇所が膨れていた。また印刷面は膨らんだ箇所の周りにインキの薄い、又は乗らない現象（着肉不良）が見られた。したがって、実施例との比較から、ＩＣタグＸを紙層内に漉き込んだ用紙のほうが、紙くせ・カール、白紙・印刷面平面性及びＲＩ強度（膨れ）に優れることが明らかとなった。
（７）以上、一般の紙・板紙抄紙機を用いて漉き込んだＩＣタグＸの機能を維持し、一般の紙・板紙と同等の品質を持ったＩＣタグＸ漉き込み用紙は、ＩＣタグＸを紙層内に漉き込み、抄紙機の各加圧装置の加圧条件を線圧０ｋｇｆ／ｃｍを超えて４５ｋｇｆ／ｃｍ以下とし、且つ、用紙のステキヒトサイズ度を８８３秒以上にすることで得られることが解った。この条件に加えて抄紙機の各加圧装置の加圧条件は、通常一般紙・板紙製造時の加圧条件の０％超から７０％以下、好ましくは、３０％以上から７０％以下にすると良い。
【００７３】
＜実施例２＞
表１２〜表１４に紙料配合の違いによる非接触型ＩＣタグの機能に与える影響を検討した結果を示した。
【表１２】
2005350823.tif 000014
【表１３】
2005350823.tif 000015
【表１４】
2005350823.tif 000016
【００７４】
抄紙機の加圧装置の加圧条件は表１２〜表１４に記載した通りであるが、線圧０ｋｇｆ／ｃｍを超えて４５ｋｇｆ／ｃｍ以下とした。ここで、抄紙機の加圧装置の加圧条件は、通常条件の３０％以上から７０％以下としている。
【００７５】
非接触型ＩＣタグは＜非接触型ＩＣタグの種類と漉き込み形態＞に記載のＩＣタグＸ、ＩＣタグＹとＩＣタグＺの３種類について検討した。ＩＣタグＸは樹脂で封止されてない外部アンテナ型ＩＣタグであり、ＩＣタグＹは樹脂で封止されている外部アンテナ型ＩＣタグであり、ＩＣタグＺはアンテナ内蔵型ＩＣタグである。
【００７６】
非接触型ＩＣタグ導入管の内側断面形状は、ＩＣタグＸ及びＹについては実施例１で用いた２２ｍｍ×２ｍｍの長方形形状のものを用い、ＩＣタグＺについては、鋭意検討の結果、内側断面直径が３ｍｍのパイプを用いて行った。
【００７７】
紙料配合は＜紙料配合＞に記載の紙料Ａ，紙料Ｂ及び紙料Ｃの３種類について検討した。紙料Ａは実施例１で用いた紙料であり、紙料Ｂは原料パルプに塩素漂白化学パルプを用いた中性抄紙紙料であり、紙料Ｃは原料パルプにＥＣＦ漂白化学パルプを用いた酸性抄紙紙料である。用紙のステキヒトサイズ度がほぼ８９０秒となるようにサイズ剤添加量を＜紙料配合＞のほぼ５倍量に増量した。
【００７８】
非接触型ＩＣタグが漉き込まれた用紙への塗被組成物の塗被は行わなかった。
【００７９】
その他の条件は実施例１と同様とし、抄速５ｍ／ｍｉｎで、全坪量は２７０ｇ／ｍ２、一層坪量９０ｇ／ｍ２の三層漉きで、第二層目に３種類の非接触型ＩＣタグを１．０８秒間隔で自動的に落とし込んで行った。この様にして得た用紙の製造直後及び長時間経過後を想定した条件での漉き込まれた非接触型ＩＣタグの機能の作動状況を調べた。
【００８０】
結果は、次の通りである。
（１）漉き込まれた非接触型ＩＣタグの３種類とも所定の場所の紙層内に用紙の表面と平行に、且つワイヤー幅方向に整列して正確に漉き込まれていた。
（２）尚、用紙のステキヒトサイズ度は６７７〜９０２秒であった。非接触型ＩＣタグを漉き込んだ用紙の紙くせ・カールは全て良好であった。
（３）実施例２−１〜実施例２−４を参照すると、紙料配合Ａの用紙の冷水抽出ｐＨは６．４であり、紙中の全塩素含有量は１４０ｐｐｍ、紙中の水溶性塩化物含有量は４２ｐｐｍであった。比較例２−１〜比較例２−４を参照すると、紙料配合Ｂは、各々６．２，４６０ｐｐｍ，９０ｐｐｍであり、比較例２−５〜比較例２−８を参照すると、紙料Ｃは各々５．０，１４５ｐｐｍ、４５ｐｐｍであった。
（４）比較例２−５と比較例２−７を参照すると、紙料Ｃ（酸性抄紙紙料）では、ＩＣタグＸ及びＺは製造直後において既に機能停止が生じた。
（５）比較例２−１，比較例２−３，比較例２−４，比較例２−８を参照すると、非接触型ＩＣタグが漉き込まれた用紙の長期使用時を想定した条件での漉き込まれた非接触型ＩＣタグの作動状況は、ＩＣタグＸ及びＩＣタグＺでは紙料Ｂ及び紙料Ｃを用いて漉き込んだ用紙の場合、機能停止した。しかし、実施例２−１〜実施例２−４を参照すると、紙料Ａの場合は機能停止が生じなかった。尚、比較例２−２と比較例２−６を参照すると、ＩＣタグＹは何れの紙料配合においても機能停止は生じなかった。
（６）ＩＣタグＸ及びＺは、硫酸根及び塩素分等の酸性物質に対し抵抗力がないことが解った。
（７）非接触型ＩＣタグを漉き込む紙料としては、用紙の冷水抽出ｐＨが６．２を超えて、ｐＨが９以下の中性近辺であり、紙中の全塩素含有量が４００ｐｐｍ以下、好ましくは２００ｐｐｍ以下であり、紙中の水溶性塩化物含有量が８０ｐｐｍ以下、好ましくは５０ｐｐｍ以下であることが好ましいことが解った。
【００８１】
＜実施例３＞
表１５に最終用途をカード、はがき及び情報記録用紙を想定し、非接触型ＩＣタグを紙層内に漉き込んだ用紙について鋭意検討した結果を示した。
【表１５】
2005350823.tif 000017
【００８２】
本実施例に用いた紙料、抄紙機の加圧装置の加圧条件及び非接触型ＩＣタグの紙層内漉き込み方法は実施例１及び２から見出した結果をもとにして実施した。
【００８３】
紙料は、＜紙料配合＞記載の紙料Ａの中性ロジンサイズ剤の添加量を５倍量に増量した実施例１に用いた紙料Ａ５を用いた。
【００８４】
抄紙機の加圧装置の加圧条件は実施例１−１の条件で実施した。即ち、プレスパートの各加圧装置の加圧は、通常一般紙製造時の７０％に設定し、４５ｋｇｆ／ｃｍ超の線圧の加圧装置は線圧４５ｋｇｆ／ｃｍに設定した。また、カレンダー線圧も４５ｋｇｆ／ｃｍに設定した。
【００８５】
また、非接触型ＩＣタグ導入管は実施例２記載のものを用いた。
【００８６】
尚、塗被組成物の塗被は行わなかった。
【００８７】
カード、はがき及び情報記録用紙を想定し、これらの紙層内に非接触型ＩＣタグを漉き込んだ方法は表１５記載の通りであるが、ここに実施例３−１と実施例３−５について具体的に詳細と結果について記載する。
【００８８】
実施例３−１は、幅２０ｍｍ×長さ５０ｍｍ×厚さ６０μｍのＩＣタグＸの漉き込まれた幅５４ｍｍ×長さ８５ｍｍのカード（坪量２７０ｇ／ｍ２）に関する実施例である。ＩＣタグＸの漉き込みは、図６（Ａ）記載の円網型順流バット３台を図６（Ｃ）記載の配置に配置したものを用いて三層多層漉きで行った。各層の坪量は９０ｇ／ｍ２で、三層の全ての層にＩＣタグを漉き込んだ。抄速は３０ｍ／ｍｉｎで行った。ＩＣタグＸの漉き込み形態は厚さ１０μｍ×幅２ｍｍのＰＥテープにＩＣダグＸを９３．５ｍｍ間隔に連続で貼り付けたものである。該形態のＩＣタグＸを、内側断面形状が２２ｍｍ×２ｍｍの非接触型ＩＣタグ導入管を用いバット内に供給されている希釈紙料をキャリアとしてワイヤー上に形成途中の紙料マット中に漉き込んだ。非接触型ＩＣタグ導入管は１バットにワイヤー幅方向に１８４ｍｍ間隔に３本設置した。尚、非接触型ＩＣタグ導入管の隙間は１６１ｍｍであった。３つのバット間の非接触型ＩＣタグ導入管の配置は全体としてワイヤー幅方向で正確に６１．５ｍｍ間隔となるように各バットに設置した。また、各パットで漉き込まれたＩＣタグＸがワイヤー幅方向に整列するようにＩＣタグＸ貼り付けテープの非接触型ＩＣタグ導入管への供給開始タイミングを調整した。成紙のカード配列の隙間は５ｍｍとした。用紙の品質は表１５の実施例３−１に記載の通りである。
【００８９】
結果は、次の通りである。
（１）各円網型順流バット内の希釈紙料の水流に乱れもなく、粕・汚れの発生もなく良好な地合の用紙を得た。
（２）ＩＣタグＸが幅方向に５９ｍｍ間隔で、流れ方向に９０ｍｍ間隔で正確に整列して漉き込まれた厚さ０．３１７ｍｍの用紙を得た。
（３）用紙のステキヒトサイズ度は８５３秒であった。
（４）漉き込まれたＩＣタグＸの製造直後及び長期使用想定条件での機能停止はなかった。
（５）ＩＣタグＸの漉き込まれた用紙の紙くせ・カール、白紙・印刷面平面性及びＲＩ強度（膨れ）は全く問題なく一般の紙・板紙に匹敵するものであった。
【００９０】
実施例３−５は、幅２０ｍｍ×長さ５０ｍｍ×厚さ６０μｍのＩＣタグＸの漉き込まれた幅２１０ｍｍ×長さ２９７ｍｍ（Ａ４）の情報記録用紙（坪量８０ｇ／ｍ２）に関する実施例である。ＩＣタグＸの用紙基材への漉き込みは、図５記載の傾斜型ワイヤーを用い、坪量８０ｇ／ｍ２の一層の紙層内に、インレット４からポンド６に供給されている希釈紙料をキャリアとして実施例３−１と同じ非接触型ＩＣタグ導入管に自動的に３．６２秒の一定間隔で落とし込み紙層内への漉き込みを行った。抄速は５ｍ／ｍｉｎで行った。非接触型ＩＣタグ導入管はワイヤーの幅方向に２２４ｍｍ間隔で６本設置した。尚、非接触型ＩＣタグ導入管の隙間は２０１ｍｍであった。漉き込まれたＩＣタグＸがワイヤー幅方向に整列するように各非接触型ＩＣタグ導入管へのＩＣタグＸの落とし込み開始タイミングを調整した。成紙のＡ４寸法の配列の隙間は５ｍｍとした。
用紙の品質は表１５の実施例３−５に記載の通りである。
【００９１】
結果は次の通りである。
（１）傾斜型ワイヤー上の希釈紙料のポンドの水流に乱れはなく、粕・汚れの発生もなく良好な地合の用紙を得た。
（２）ＩＣタグＸが幅方向に２１５ｍｍ間隔で、流れ方向に３０２ｍｍ間隔で正確に整列して漉き込まれた厚さ０．０９４ｍｍの用紙を得た。
（３）用紙のステキヒトサイズ度は６５秒であった。
（４）漉き込まれたＩＣタグＸの製造直後及び長期使用想定条件での機能停止はなかった。
（５）ＩＣタグＸの漉き込まれた用紙の紙くせ・カール、白紙・印刷面平面性及びＲＩ強度（膨れ）は全く問題なく一般の紙・板紙に匹敵するものであった。
【００９２】
本実施例３において、前記の実施例の他にも、最終用途を想定し、その想定最終用途の用紙の厚みを考慮して非接触型ＩＣタグの種類、ワイヤー形式及び紙層内への漉く込み方法を選択した実施例を示したが、本発明による非接触型ＩＣタグ紙層内漉き込み用紙は漉き込まれた非接触型ＩＣタグの機能停止もなく、その用紙の品質は一般の用紙に匹敵するものであった。
【図面の簡単な説明】
【００９３】
【図１】本実施形態に係る非接触型ＩＣタグが漉き込まれた用紙の一形態を示す断面概略図であって、（ａ）は１層の紙層からなる用紙の場合、（ｂ）は多層の紙層からなる用紙の場合である。
【図２】一般的な抄紙機のフローを示す図である。
【図３】貼り合わせた用紙の紙層間に非接触型ＩＣタグを漉き込んだ場合の紙表面の状態（従来技術）を示す断面概略図であり、（ａ）は非接触型ＩＣタグが湿紙に漉き込まれる時の状況、（ｂ）は非接触型ＩＣタグが漉き込まれた成紙の状況を示した。
【図４】紙層内に非接触型ＩＣタグを漉き込んだ場合の紙表面の状態（本発明）を示す断面概略図であり、（ａ）は非接触型ＩＣタグが湿紙に漉き込まれる時の状況、（ｂ）は非接触型ＩＣタグが漉き込まれた成紙の状況を示した。
【図５】傾斜型ワイヤーと該ワイヤーによる非接触型ＩＣタグの紙層内への漉き込み方法を示す概略図である。
【図６】円網型ワイヤーと該ワイヤーによる非接触型ＩＣタグの紙層内への漉き込み方法を示す概略図である。
【符合の説明】
【００９４】
１，非接触型ＩＣタグ
２，非接触型ＩＣタグが湿紙に漉き込まれる時の状態の湿紙
３，非接触型ＩＣタグが漉き込まれた成紙
４，インレット
５，ワイヤー
６，ポンド
７，サクションボックス
８，紙料マット
９，非接触型ＩＣタグ導入管
１０，非接触型ＩＣタグ、又は非接触型ＩＣタグを貼り付けたテープ
１１，毛布
１２，オーバーフロー口
１３，１３ａ，１３ｂ，１３ｃ，紙層
Ｉ，円網型バット（Ｉ）
ＩＩ，円網型バット（ＩＩ）
ＩＩＩ，円網型バット（ＩＩＩ）
【図１】
2005350823.tif 000018
【図２】
2005350823.tif 000019
【図３】
2005350823.tif 000020
【図４】
2005350823.tif 000021
【図５】
2005350823.tif 000022
【図６】
2005350823.tif 000023